(57)【要約】【課題】均一にカーボンブラックが分散された平滑な光熱変換（ＬＴＨＣ）層を形成するためのドナーフィルムを提供すること。また、そのドナーフィルムを作成するための分散安定性と保存安定性に優れたドナーフィルム用分散液を提供すること。【解決手段】カーボンブラック（Ａ）と、塩基性官能基を有するトリアジン誘導体、塩基性官能基を有する有機色素誘導体、酸性官能基を有するトリアジン誘導体および酸性官能基を有する有機色素誘導体から選ばれる１種以上の分散剤（Ｂ）と、溶剤（Ｃ）と、バインダー樹脂（Ｄ）とを含んでなることを特徴とするドナーフィルム用分散液および該分散液により形成されてなる光熱変換層と、転写層とを具備してなるドナーフィルム。【選択図】なし【特許請求の範囲】
【請求項１】
カーボンブラック（Ａ）と、塩基性官能基を有するトリアジン誘導体、塩基性官能基を有する有機色素誘導体、酸性官能基を有するトリアジン誘導体および酸性官能基を有する有機色素誘導体から選ばれる１種以上の分散剤（Ｂ）と、溶剤（Ｃ）と、バインダー樹脂（Ｄ）とを含んでなることを特徴とするドナーフィルム用分散液。
【請求項２】
請求項１記載のドナーフィルム用分散液により形成されてなる光熱変換層と、転写層とを具備してなるドナーフィルム。
【発明の詳細な説明】
【技術分野】
【０００１】
本発明は、ドナーフィルム用分散液に関する。また、該分散液を用いて作製されるドナーフィルムに関する。
【背景技術】
【０００２】
近年、自発光の薄型表示装置として、有機電界発光素子（Ｏｒｇａｎｉｃ  Ｌｉｇｈｔ  Ｅｍｉｔｔｉｎｇ  Ｄｉｏｄｅ、ＯＬＥＤ）を用いた表示装置の開発が進められている。ＯＬＥＤによってフルカラーを表示する様々な方式が提案されているが、代表的な方式として、Ｒ（赤）、Ｇ（緑）、Ｂ（青）３色の発光素子をマスク蒸着プロセスによってパターニングする方式が挙げられる。
【０００３】
しかしながら、マスク蒸着方式はマスクのアライメント精度などの点から大型高精細の表示素子に対応するには技術上あるいは生産効率上の問題がある。そこで、ＯＬＥＤ表示装置の新たなパターン形成方法として、レーザー熱転写技術（ＬＩＴＩ法）が提案されている（例えば、特許文献１及び特許文献２を参照）。
【０００４】
こうした熱転写法の利点は、転写用基板上に有機層を形成する際、特にパターニングの必要がなく、転写用基板の全面に転写したい物質を含有する有機層を形成すればよいことである。そして、転写時にレーザー光の照射された部分だけが、転写用基板から素子形成用基板に転写されることになり、蒸着法のようなシャドウマスクを用いることなく、高精細な有機膜のパターンを素子形成したい基板上に形成することが可能である点である。したがって、ＬＩＴＩ法は、ＯＬＥＤを画素発光部に用いる表示パネルを作製する上で有効な方法の一つといえる。
【０００５】
ＬＩＴＩ法では、安定かつ効率的にイメージを転写するために、ドナーフィルムが非常に重要となる。ドナーフィルムは、通常、ベース基板に、少なくとも光熱変換層（Ｌｉｇｈｔ−ｔｏ−Ｈｅａｔ  Ｃｏｎｖｅｒｓｉｏｎ  Ｌａｙｅｒ、ＬＴＨＣ層）、転写層を含む複数層から形成される。
【０００６】
前記ＬＴＨＣ層は、光を吸収して熱エネルギーに変換する層として機能するものであり、適当な光学密度を有し、カーボンブラックに代表される光吸収材を含むものである。
【０００７】
ところで、一般的にカーボンブラックは、均一かつ安定的に分散するのが困難な物質の一つであり、上記ドナーフィルム中のＬＴＨＣ層には、カーボンブラックが均一に分散され（分散均一性）、また平滑な層（平滑性）であることが求められる。したがって、ＬＴＨＣ層を形成するための分散液についても、分散安定性や保存安定性が求められ、分散液中でカーボンブラックや他の成分の凝集等が発生してしまうと、平滑な層を形成することが困難になり、上記で説明した熱転写によるパターンニングの際に大きな支障が生じる。したがって、均一にカーボンブラックが分散された平滑なＬＴＨＣ層を形成するためのドナーフィルムと、それを作成するための分散液が求められている。
【先行技術文献】
【特許文献】
【０００８】
【特許文献１】特開平１０−２０８８８１号公報
【特許文献２】特開２００２−１１０３５０号公報
【発明の概要】
【発明が解決しようとする課題】
【０００９】
上記で説明した通り、本発明が解決しようとする課題は、均一にカーボンブラックが分散された平滑なＬＴＨＣ層を形成するためのドナーフィルムを提供することである。また、そのようなドナーフィルムを作成するための分散安定性と保存安定性に優れたドナーフィルム用分散液を提供することである。
【課題を解決するための手段】
【００１０】
本発明者らは、鋭意検討の結果、塩基性官能基を有するトリアジン誘導体、塩基性官能基を有する有機色素誘導体、酸性官能基を有するトリアジン誘導体または酸性官能基を有する有機色素誘導体から選ばれる１種以上の分散剤（Ｂ）を用いることにより、分散安定性と保存安定性に優れたに優れたドナーフィルム用分散液が得られることを見いだし、本発明に至った。
【００１１】
即ち、本発明の実施態様は、カーボンブラック（Ａ）と、塩基性官能基を有するトリアジン誘導体、塩基性官能基を有する有機色素誘導体、酸性官能基を有するトリアジン誘導体および酸性官能基を有する有機色素誘導体から選ばれる１種以上の分散剤（Ｂ）と、溶剤（Ｃ）と、バインダー樹脂（Ｄ）とを含んでなることを特徴とするドナーフィルム用分散液に関する。
【００１２】
又、本発明の実施態様は、上記ドナーフィルム用分散液により形成されてなるＬＴＨＣ層と、転写層とを具備してなるドナーフィルムに関する。
【発明の効果】
【００１３】
本発明により、分散性および保存安定性良好なドナーフィルム用分散液が得られる。又、該分散体を用いて形成されたドナーフィルムでは、光吸収材であるカーボンブラックが十分に分散されており、かつ当該分野で一般的に使用されるバインダー樹脂と良好に相溶し、シンニングショックによる凝集が起こらないため、均一なコーティングが可能となり、均一にカーボンブラックが分散された平滑なＬＴＨＣ層を形成するためのドナーフィルムを提供することができるようになる。
【発明を実施するための形態】
【００１４】
本発明の実施態様であるドナーフィルム用分散液は、カーボンブラックと、塩基性官能基を有するトリアジン誘導体、塩基性官能基を有する有機色素誘導体、酸性官能基を有するトリアジン誘導体および酸性官能基を有する有機色素誘導体から選ばれる１種以上の分散剤と、溶剤と、バインダー樹脂とを含む。また、本発明の実施様態であるドナーフィルムは、前記ドナーフィルム用分散液から成るＬＴＨＣ層と転写層から成る。以下にその詳細を説明する。
【００１５】
＜カーボンブラック（Ａ）＞
カーボンブラックとしては、気体もしくは液体の原料を反応炉中で連続的に熱分解し製造するファーネスブラック、特にエチレン重油を原料としたケッチェンブラック、原料ガスを燃焼させて、その炎をチャンネル鋼底面にあて急冷し析出させたチャンネルブラック、ガスを原料とし燃焼と熱分解を周期的に繰り返すことにより得られるサーマルブラック、特にアセチレンガスを原料とするアセチレンブラックなどの各種のものを単独で、もしくは２種類以上併せて使用することができる。また、通常行われている酸化処理されたカーボンブラックや、中空カーボン等も使用できる。
【００１６】
カーボンの酸化処理は、カーボンを空気中で高温処理したり、硝酸や二酸化窒素、オゾン等で二次的に処理したりすることより、例えばフェノール基、キノン基、カルボキシル基、カルボニル基の様な酸素含有極性官能基をカーボン表面に直接導入（共有結合）する処理であり、カーボンの分散性を向上させるために一般的に行われている。
【００１７】
又、用いるカーボンブラックの粒径は、一次粒子径で０．００５〜１μｍが好ましく、特に、０．０１〜０．２μｍが好ましい。ただし、ここでいう一次粒子径とは、電子顕微鏡などで測定された粒子径を平均したものである。
【００１８】
市販のカーボンブラックとしては、例えば、トーカブラック＃３８５５、＃３８４５、＃３８００（東海カーボン社製、黒鉛化カーボンブラック）、トーカブラック＃４３００、＃４４００、＃４５００、＃５５００等（東海カーボン社製、ファーネスブラック）、プリンテックスＬ等（デグサ社製、ファーネスブラック）、Ｒａｖｅｎ７０００、５７５０、５２５０、５０００ＵＬＴＲＡIII、５０００ＵＬＴＲＡ等、Ｃｏｎｄｕｃｔｅｘ ＳＣ ＵＬＴＲＡ、Ｃｏｎｄｕｃｔｅｘ ９７５ ＵＬＴＲＡ等（コロンビヤン社製、ファーネスブラック）、ＭＡ１００、＃２３５０、＃２４００Ｂ、＃３０５０Ｂ、＃３０３０Ｂ、＃３２３０Ｂ、＃３３５０Ｂ、＃３４００Ｂ、＃５４００Ｂ等（三菱化学社製、ファーネスブラック）、ＭＯＮＡＲＣＨ１４００、１３００、９００、ＶｕｌｃａｎＸＣ−７２Ｒ、ＢｌａｃｋＰｅａｒｌｓ８００、ＢｌａｃｋＰｅａｒｌｓ２０００等（キャボット社製、ファーネスブラック）、ケッチェンブラックＥＣ−３００Ｊ、ＥＣ−６００ＪＤ（アクゾ社製）、デンカブラック、デンカブラックＨＳ−１００、ＦＸ−３５（電気化学工業社製、アセチレンブラック）等が挙げられるが、これらに限定されるものではない。
【００１９】
＜分散剤（Ｂ）＞
本発明では、塩基性官能基を有するトリアジン誘導体、塩基性官能基を有する有機色素誘導体、酸性官能基を有するトリアジン誘導体および酸性官能基を有する有機色素誘導体から選ばれる１種以上の分散剤（Ｂ）が使用される。尚、本明細書では、これら分散剤（Ｂ）を「誘導体」と呼ぶことがある。
【００２０】
＜塩基性官能基を有する誘導体＞
塩基性官能基を有する誘導体は、塩基性官能基を有するトリアジン誘導体または塩基性官能基を有する有機色素誘導体である。とりわけ、下記一般式（１）で示される塩基性官能基を有するトリアジン誘導体、または一般式（６）で示される塩基性官能基を有する有機色素誘導体が好ましい。まず、一般式（１）で示される塩基性官能基を有するトリアジン誘導体について説明する。
【００２１】
一般式（１）：
【００２２】
【化１】
2014187119.tif 000002
【００２３】
一般式（１）中
Ｘ1は、−ＮＨ−、−Ｏ−、−ＣＯＮＨ−、−ＳＯ2ＮＨ−、−ＣＨ2ＮＨ−、−ＣＨ2ＮＨＣＯＣＨ2ＮＨ−、又は−Ｘ2−Ｙ1−Ｘ3−であり、
Ｘ2は、−ＮＨ−、−Ｏ−、−ＣＯＮＨ−、−ＳＯ2ＮＨ−、−ＣＨ2ＮＨ−、−ＮＨＣＯ−、又は−ＮＨＳＯ2−であり、
Ｘ3は、それぞれ独立に−ＮＨ−、又は−Ｏ−であり、
Ｙ1は、炭素数１〜２０で構成された、置換基を有してもよいアルキレン基、置換基を有してもよいアルケニレン基、又は置換基を有してもよいアリーレン基であり、
Ｐは、下記一般式（２）、（３）、または(４)のいずれかで示される置換基であり、
Ｑは、−Ｏ−Ｒ2、−ＮＨ−Ｒ2、ハロゲン基、−Ｘ1−Ｒ1、または下記一般式（２）、（３）、若しくは(４)のいずれかで示される置換基であり、
Ｒ2は、水素原子、置換基を有してもよいアルキル基、置換基を有してもよいアルケニル基、または置換基を有してもよいアリール基であり、
Ｒ1は、有機色素残基、置換基を有していてもよい複素環残基、置換基を有していてもよい芳香族環残基、または下記一般式（５）で示される基であり、
ｎ1は、１〜４の整数である。
【００２４】
一般式（２）：
【００２５】
【化２】
2014187119.tif 000003
【００２６】
一般式（３）：
【００２７】
【化３】
2014187119.tif 000004
【００２８】
一般式（４）：
【００２９】
【化４】
2014187119.tif 000005
【００３０】
一般式（２）〜（４）中、
Ｘ4は、直接結合、−ＳＯ2−、−ＣＯ−、−ＣＨ2ＮＨＣＯＣＨ2−、−ＣＨ2ＮＨＣＯＮＨＣＨ2−、−ＣＨ2−、又は−Ｘ5−Ｙ2−Ｘ6−であり、
Ｘ5は、−ＮＨ−、又は−Ｏ−であり、
Ｘ6は、直接結合、−ＳＯ2−、−ＣＯ−、−ＣＨ2ＮＨＣＯＣＨ2−、−ＣＨ2ＮＨＣＯＮＨＣＨ2−、又は−ＣＨ2−であり、
Ｙ2は、炭素数１〜２０で構成された、置換基を有してもよいアルキレン基、置換基を有してもよいアルケニレン基、又は置換基を有してもよいアリーレン基であり、
ｖは、１〜１０の整数であり、
Ｒ3及びＲ4は、それぞれ独立に、水素原子、置換されていてもよいアルキル基、置換されていてもよいアルケニル基、置換されていてもよいアリール基、またはＲ3とＲ4とで一体となって更なる窒素、酸素、若しくは硫黄原子を含む置換されていてもよい複素環残基であり、
Ｒ5、Ｒ6、Ｒ7、及びＲ8は、それぞれ独立に、水素原子、置換されていてもよいアルキル基、置換されていてもよいアルケニル基、又は置換されていてもよいアリール基であり、
Ｒ9は、置換されていてもよいアルキル基、置換されていてもよいアルケニル基、又は置換されていてもよいアリール基である。
【００３１】
一般式（５）：
【００３２】
【化５】
2014187119.tif 000006
【００３３】
一般式（５）中、
Ｔは、−Ｘ8−Ｒ10、又はＷ1であり、
Ｕは、−Ｘ9−Ｒ11、又はＷ2であり、
Ｗ1、及びＷ2は、それぞれ独立に、−Ｏ−Ｒ20、−ＮＨ−Ｒ20、ハロゲン基、または前記一般式（２）、（３）、若しくは(４)のいずれかで示される置換基であり、
Ｒ20は、水素原子、置換基を有してもよいアルキル基、置換基を有してもよいアルケニル基、又は置換基を有してもよいアリール基であり、
Ｘ7は、−ＮＨ−、又は−Ｏ−であり、
Ｘ8、及びＸ9は、それぞれ独立に、−ＮＨ−、−Ｏ−、−ＣＯＮＨ−、−ＳＯ2ＮＨ−、−ＣＨ2ＮＨ−、又は−ＣＨ2ＮＨＣＯＣＨ2ＮＨ−であり、
Ｙ3は、炭素数１〜２０で構成された、置換基を有してもよいアルキレン基、置換基を有してもよいアルケニレン基、又は置換基を有してもよいアリーレン基であり、
Ｒ10、及びＲ11は、それぞれ独立に、有機色素残基、置換基を有していてもよい複素環残基、又は置換基を有していてもよい芳香族環残基である。
【００３４】
有機色素残基としては、例えば、ジケトピロロピロール系色素、アゾ、ジスアゾ、ポリアゾ等のアゾ系色素、フタロシアニン系色素、ジアミノジアントラキノン、アントラピリミジン、フラバントロン、アントアントロン、インダントロン、ピラントロン、ビオラントロン等のアントラキノン系色素、キナクリドン系色素、ジオキサジン系色素、ぺリノン系色素、ぺリレン系色素、チオインジゴ系色素、イソインドリン系色素、イソインドリノン系色素、キノフタロン系色素、スレン系色素、金属錯体系色素等の残基が挙げられる。
【００３５】
複素環残基及び芳香族環残基としては、例えば、チオフェン、フラン、ピリジン、ピラジン、トリアジン、ピラゾール、ピロール、イミダゾール、イソインドリン、イソインドリノン、ベンズイミダゾロン、ベンズチアゾール、ベンズトリアゾール、インドール、キノリン、カルバゾール、アクリジン、ベンゼン、ナフタリン、アントラセン、フルオレン、フェナントレン、アントラキノン、アクリドン等の残基が挙げられる。これらの複素環残基、及び芳香族環残基は、アルキル基（メチル基、エチル基、ブチル基等）、アミノ基、アルキルアミノ基（ジメチルアミノ基、ジエチルアミノ基、及びジブチルアミノ基等）、ニトロ基、水酸基、アルコキシ基（メトキシ基、エトキシ基、及びブトキシ基等）、ハロゲン（塩素、臭素、及びフッ素等）、フェニル基（アルキル基、アミノ基、アルキルアミノ基、ニトロ基、水酸基、アルコキシ基、又はハロゲン等で置換されていてもよい）、フェニルアミノ基（アルキル基、アミノ基、アルキルアミノ基、ニトロ基、水酸基、アルコキシ基、又はハロゲン等で置換されていてもよい）等の置換基を有していてもよい。
【００３６】
一般式（１）〜（５）のＹ1、Ｙ2、及びＹ3は、それぞれ独立に、炭素数２０以下の置換基を有していてもよいアルキレン基、アルケニレン基、又はアリーレン基を表すが、好ましくは置換されていてもよいフェニレン基、ビフェニレン基、ナフチレン基、又は炭素数が１０以下の側鎖を有していてもよいアルキレン基が挙げられる。
【００３７】
次いで、一般式（６）で示される塩基性官能基を有する有機色素誘導体について説明する。
【００３８】
一般式（６）：
【００３９】
【化６】
2014187119.tif 000007
【００４０】
一般式（６）中、
Ｚは、下記一般式（７）、（８）、及び（９）で示される群から選ばれる少なくとも１つのものであり、
ｎ2は、１〜４の整数であり、
Ｒ12は、有機色素残基、置換基を有していてもよい複素環残基、又は置換基を有していてもよい芳香族残基である。
【００４１】
一般式（７）：
【００４２】
【化７】
2014187119.tif 000008
【００４３】
一般式（８）：
【００４４】
【化８】
2014187119.tif 000009
【００４５】
一般式（９）：
【００４６】
【化９】
2014187119.tif 000010
【００４７】
一般式（７）〜（９）中、
Ｘ10は、直接結合、−ＳＯ2−、−ＣＯ−、−ＣＨ2ＮＨＣＯＣＨ2−、−ＣＨ2ＮＨＣＯＮＨＣＨ2−、−ＣＨ2−、又は−Ｘ11−Ｙ4−Ｘ12−であり、
Ｘ11は、−ＮＨ−、又は−Ｏ−であり、
Ｘ12は、直接結合、−ＳＯ2−、−ＣＯ−、−ＣＨ2ＮＨＣＯＣＨ2−、−ＣＨ2ＮＨＣＯＮＨＣＨ2−、又は−ＣＨ2−であり、
Ｙ4は、炭素数１〜２０で構成された、置換基を有してもよいアルキレン基、置換基を有してもよいアルケニレン基、または置換基を有してもよいアリーレン基であり、
ｖ1は、１〜１０の整数であり、
Ｒ13、及びＲ14は、それぞれ独立に、水素原子、置換されていてもよいアルキル基、置換されていてもよいアルケニル基、置換されていてもよいフェニル基、またはＲ3とＲ4とで一体となって更なる窒素、酸素、若しくは硫黄原子を含む置換されていてもよい複素環残基であり、
Ｒ15、Ｒ16、Ｒ17、及びＲ18は、それぞれ独立に、水素原子、置換されていてもよいアルキル基、置換されていてもよいアルケニル基、又は置換されていてもよいアリール基であり、
Ｒ19は、置換されていてもよいアルキル基、置換されていてもよいアルケニル基、又は置換されていてもよいアリール基である。
【００４８】
一般式（６）中の有機色素残基、複素環残基、芳香族環残基は、前記と同義である。
【００４９】
一般式（２）〜（４）、並びに、一般式（７）〜（９）で示される置換基を形成するために使用されるアミン成分としては、例えば、ジメチルアミン、ジエチルアミン、メチルエチルアミン、Ｎ，Ｎ−エチルイソプロピルアミン、Ｎ，Ｎ−エチルプロピルアミン、Ｎ，Ｎ−メチルブチルアミン、Ｎ，Ｎ−メチルイソブチルアミン、Ｎ，Ｎ−ブチルエチルアミン、Ｎ，Ｎ−ｔｅｒｔ−ブチルエチルアミン、ジイソプロピルアミン、ジプロピルアミン、Ｎ，Ｎ−ｓｅｃ−ブチルプロピルアミン、ジブチルアミン、ジ−ｓｅｃ−ブチルアミン、ジイソブチルアミン、Ｎ，Ｎ−イソブチル−ｓｅｃ−ブチルアミン、ジアミルアミン、ジイソアミルアミン、ジヘキシルアミン、ジシクロヘキシルアミン、ジ（２−エチルへキシル）アミン、ジオクチルアミン、Ｎ，Ｎ−メチルオクタデシルアミン、ジデシルアミン、ジアリルアミン、Ｎ，Ｎ−エチル−１，２−ジメチルプロピルアミン、Ｎ，Ｎ−メチルヘキシルアミン、ジオレイルアミン、ジステリルアミン、Ｎ，Ｎ−ジメチルアミノメチルアミン、Ｎ，Ｎ−ジメチルアミノエチルアミン、Ｎ，Ｎ−ジメチルアミノアミルアミン、Ｎ，Ｎ−ジメチルアミノブチルアミン、Ｎ，Ｎ−ジエチルアミノエチルアミン、Ｎ，Ｎ−ジエチルアミノプロピルアミン、Ｎ，Ｎ−ジエチルアミノヘキシルアミン、Ｎ，Ｎ−ジエチルアミノブチルアミン、Ｎ，Ｎ−ジエチルアミノペンチルアミン、Ｎ，Ｎ−ジプロピルアミノブチルアミン、Ｎ，Ｎ−ジブチルアミノプロピルアミン、Ｎ，Ｎ−ジブチルアミノエチルアミン、Ｎ，Ｎ−ジブチルアミノブチルアミン、Ｎ，Ｎ−ジイソブチルアミノペンチルアミン、Ｎ，Ｎ−メチルーラウリルアミノプロピルアミン、Ｎ，Ｎ−エチルーヘキシルアミノエチルアミン、Ｎ，Ｎ−ジステアリルアミノエチルアミン、Ｎ，Ｎ−ジオレイルアミノエチルアミン、Ｎ，Ｎ−ジステアリルアミノブチルアミン、ピペリジン、２−ピペコリン、３−ピペコリン、４−ピペコリン、２，４−ルペチジ ン、２，６−ルペチジン、３，５−ルペチジン、３−ピペリジンメタノール、ピペコリン酸、イソニペコチン酸、イソニコペチン酸メチル、イソニコペチン酸エチル、２−ピペリジンエタノール、ピロリジン、３−ヒドロキシピロリジン、Ｎ−アミノエチルピペリジン、Ｎ−アミノエチル−４−ピペコリン、Ｎ−アミノエ チルモルホリン、Ｎ−アミノプロピルピペリジン、Ｎ−アミノプロピル−２−ピペコリン、Ｎ−アミノプロピル−４−ピペコリン、Ｎ−アミノプロピルモルホリン、Ｎ−メチルピペラジン、Ｎ−ブチルピペラジン、Ｎ−メチルホモピペラジン、１−シクロペンチルピペラジン、１−アミノ−４−メチルピペラジン、及び１−シクロペンチルピペラジン等が挙げられる。
【００５０】
本発明の塩基性官能基を有する有機色素誘導体、塩基性官能基を有するトリアジン誘導体の合成方法としては、特に限定されるものではないが、特開昭５４−６２２２７号公報、特開昭５６−１１８４６２号公報、特開昭５６−１６６２６６号公報、特開昭６０−８８１８５号公報、特開昭６３−３０５１７３号公報、特開平３−２６７６号公報、又は特開平１１−１９９７９６号公報等に記載されている方法で合成することができる。
【００５１】
例えば、塩基性官能基を有する有機色素誘導体は、有機色素、複素環化合物（例えば、アクリドン）または芳香族化合物（例えば、アントラキノン）に、一般式（１０）〜（１３）で示される置換基を導入した後、これら置換機とアミン成分（例えば、Ｎ，Ｎ−ジメチルアミノプロピルアミン、Ｎ−メチルピペラジン、ジエチルアミン、若しくは４−［４−ヒドロキシ−６−［３−（ジブチルアミノ）プロピルアミノ］−１，３，５−トリアジン−２−イルアミノ］アニリン等）を反応させることによって、合成することができる。
【００５２】
一般式（１０）：
−ＳＯ2Ｃｌ
一般式（１１）：
−ＣＯＣｌ
一般式（１２）：
−ＣＨ2ＮＨＣＯＣＨ2Ｃｌ
一般式（１３）：
−ＣＨ2Ｃｌ
【００５３】
また、例えば、一般式（１０）で示される置換基を導入する場合には、有機色素、複素環化合物（例えば、アクリドン）または芳香族化合物（例えば、アントラキノン）をクロロスルホン酸に溶解して、塩化チオニル等の塩素化剤を反応させるが、このときの反応温度、反応時間等の条件により、有機色素、複素環化合物（例えば、アクリドン）または芳香族化合物（例えば、アントラキノン）に導入する一般式（１０）で示される置換基数をコントロールすることができる。
【００５４】
また、式（１１）で示される置換基を導入する場合には、まずカルボキシル基を有する有機色素、複素環化合物（例えば、アクリドン）または芳香族化合物（例えば、アントラキノン）を公知の方法で合成した後、ベンゼン等の芳香族溶媒中で塩化チオニル等の塩素化剤を反応させる方法等が挙げられる。
【００５５】
一般式（１０）〜（１３）で示される置換基とアミン成分との反応時には、一般式（１０）〜（１３）で示される置換基の一部が加水分解して、塩素が水酸基に置換することがある。その場合、一般式（１０）で示される置換基はスルホン酸基となり、一般式（１１）で示される置換基はカルボン酸基となるが、いずれも遊離酸のままでもよく、また、１〜３価の金属若しくは、上記のアミンと塩を形成していてもよい。
また、有機色素がアゾ系色素である場合は、一般式（７）〜（９）、又は下記一般式（１４）で示される置換基をあらかじめジアゾ成分又はカップリング成分に導入し、その後カップリング反応を行うことによってアゾ系有機色素誘導体を製造することもできる。
【００５６】
一般式（１４）：
【００５７】
【化１０】
2014187119.tif 000011
【００５８】
一般式（１４）中、
Ｘ13は、−ＮＨ−、−Ｏ−、−ＣＯＮＨ−、−ＳＯ2ＮＨ−、−ＣＨ2ＮＨ−、−ＣＨ2ＮＨＣＯＣＨ2ＮＨ−、又は−Ｘ14−Ｙ5−Ｘ15−であり、
Ｘ14は、−ＮＨ−、−Ｏ−、−ＣＯＮＨ−、−ＳＯ2ＮＨ−、−ＣＨ2ＮＨ−、−ＮＨＣＯ−、又は−ＮＨＳＯ2−であり、
Ｘ15は、それぞれ独立に、−ＮＨ−、又は−Ｏ−であり、
Ｙ5は、炭素数１〜２０で構成された、置換基を有してもよいアルキレン基、置換基を有してもよいアルケニレン基、又は置換基を有してもよいアリーレン基であり、
Ｐ1は、上記一般式（２）、（３）、または(４)のいずれかで示される置換基であり、
Ｑ2は、−Ｏ−Ｒ24、−ＮＨ−Ｒ24、ハロゲン基、−Ｘ1−Ｒ25、または上記一般式（２）、（３）、若しくは(４)のいずれかで示される置換基であり、
Ｒ24は、水素原子、置換基を有してもよいアルキル基または、置換基を有してもよいアルケニル基、または置換基を有してもよいアリール基であり、
Ｒ25は、有機色素残基、置換基を有していてもよい複素環残基、置換基を有していてもよい芳香族環残基、または上記一般式（５）で示される基である。
【００５９】
また、本発明の塩基性官能基を有するトリアジン誘導体は、例えば、塩化シアヌルを出発原料とし、塩化シアヌルの少なくとも１つの塩素に上記一般式（７）〜（９）、又は一般式（１４）で示される置換基を形成するアミン成分（例えば、Ｎ，Ｎ−ジメチルアミノプロピルアミン、若しくはＮ−メチルピペラジン等）を反応させ、次いで塩化シアヌルの残りの塩素と種々のアミン又はアルコール等を反応させることによって得られる。
【００６０】
上記の誘導体は、添加した誘導体がカーボンブラック表面に作用(例えば吸着）することにより、分散効果を発揮するものと思われる。塩基性官能基を有するトリアジン誘導体、塩基性官能基を有する有機色素誘導体等を溶剤中に完全ないしは一部溶解させ、その溶液中にカーボンブラックを添加、混合することで、これら誘導体のカーボンブラックへの作用(例えば吸着）が進むものと思われる。そして、カーボンブラック表面に作用(例えば吸着）した誘導体が有する塩基性官能基の極性により、カーボンブラック表面の溶剤に対する濡れが促進され、カーボンブラックの凝集が解しやすくなるものと思われる。
【００６１】
よって本発明では、上記誘導体の使用により、（１）カーボンブラック表面に直接、官能基を導入（共有結合）せず、さらに（２）分散樹脂を使用することなく、良好な分散を得ることができる。そしてカーボンブラックが良好に分散した本発明のドナーフィルム用分散液を用いることにより、カーボンブラックが均一に分散したドナーフィルムを作製することができる。
【００６２】
＜酸性官能基を有する誘導体＞
酸性官能基を有する誘導体としては、酸性官能基を有するトリアジン誘導体の他、酸性官能基を有する有機色素誘導体の等が好ましい態様として挙げられる。とりわけ、下記一般式（１５）で示されるトリアジン誘導体、又は一般式（１８）で示される有機色素誘導体が好ましい。まず、一般式（１５）で示されるトリアジン誘導体について説明する。
【００６３】
一般式（１５）：
【００６４】
【化１１】
2014187119.tif 000012
【００６５】
一般式（１５）中、
Ｘ101は、−ＮＨ−、−Ｏ−、−ＣＯＮＨ−、−ＳＯ2ＮＨ−、−ＣＨ2ＮＨ−、−ＣＨ2ＮＨＣＯＣＨ2ＮＨ−、又は−Ｘ103−Ｙ101−Ｘ104−であり、
Ｘ102、及びＸ104は、それぞれ独立に、−ＮＨ−、または−Ｏ−であり、
Ｘ103は、−ＣＯＮＨ−、−ＳＯ2ＮＨ−、−ＣＨ2ＮＨ−、−ＮＨＣＯ−、又は−ＮＨＳＯ2−であり、
Ｙ101は、炭素数１〜２０で構成された、置換基を有してもよいアルキレン基、置換基を有してもよいアルケニレン基、または置換基を有してもよいアリーレン基であり、
Ｚ101は、−ＳＯ3Ｍ、−ＣＯＯＭ、または−Ｐ（Ｏ）（−ＯＭ）2であり、
Ｍ101は、１〜３価のカチオンの一当量であり、
Ｑ101は、−Ｏ−Ｒ102、−ＮＨ−Ｒ102、ハロゲン基、−Ｘ101−Ｒ101、又は−Ｘ102−Ｙ101−Ｚ101であり、
Ｒ102は、水素原子、置換基を有してもよいアルキル基、または置換基を有してもよいアルケニル基であり、
ｎ101は、１〜４の整数であり、
Ｒ101は、有機色素残基、置換基を有していてもよい複素環残基、置換基を有していてもよい芳香族環残基、または下記一般式（１６）で表される基である。
【００６６】
一般式（１６）：
【００６７】
【化１２】
2014187119.tif 000013
【００６８】
一般式（１６）中、
Ｘ201は、−ＮＨ−、又は−Ｏ−であり、
Ｘ202、及びＸ203は、それぞれ独立に、−ＮＨ−、−Ｏ−、−ＣＯＮＨ−、−ＳＯ2ＮＨ−、−ＣＨ2ＮＨ−、又は−ＣＨ2ＮＨＣＯＣＨ2ＮＨ−であり、
Ｒ201、及びＲ202は、それぞれ独立に、有機色素残基、置換基を有していてもよい複素環残基、置換基を有していてもよい芳香族環残基、または−Ｙ201−Ｚ201であり、
Ｙ201は、炭素数１〜２０で構成された、置換基を有してもよいアルキレン基、置換基を有してもよいアルケニレン基、又は置換基を有してもよいアリーレン基であり、
Ｚ201は、−ＳＯ3Ｍ201、−ＣＯＯＭ201、または−Ｐ（Ｏ）（−ＯＭ201）2であり、
Ｍ201は、１〜３価のカチオンの一当量である。
【００６９】
上記において、Ｒ1、Ｒ3、Ｒ4における有機色素残基としては、例えば、ジケトピロロピロール系色素、アゾ、ジスアゾ、ポリアゾ等のアゾ系色素、フタロシアニン系色素、アントラキノン、ジアミノジアントラキノン、アントラピリミジン、フラバントロン、アントアントロン、インダントロン、ピラントロン、ビオラントロン等のアントラキノン系色素、キナクリドン系色素、ジオキサジン系色素、ぺリノン系色素、ぺリレン系色素、チオインジゴ系色素、イソインドリン系色素、イソインドリノン系色素、キノフタロン系色素、スレン系色素、金属錯体系色素等の残基が挙げられる。
【００７０】
また、上記において、Ｒ1、Ｒ3、Ｒ4における複素環残基および芳香族環残基としては、例えば、チオフェン、フラン、ピリジン、ピラゾール、ピロール、イミダゾール、イソインドリン、イソインドリノン、ベンズイミダゾロン、ベンズチアゾール、ベンズトリアゾール、インドール、キノリン、カルバゾール、アクリジン等の複素環残基、ベンゼン、ナフタレン、アントラセン、フルオレン、フェナントレン、アントラキノン等の芳香族環残基が挙げられる。とりわけ、Ｓ、Ｎ、Ｏのヘテロ原子のいずれかを含む複素環残基が、分散性に優れた効果を発揮するため好ましい。
【００７１】
一般式（１５）のＱ101中に含まれるＲ102で表される置換基を有してもよいアルキル基、アルケニル基は、好ましくは炭素数２０以下のものであり、更に好ましくは炭素数が１０以下の側鎖を有していてもよいアルキル基が挙げられる。置換基を有しているアルキル基またはアルケニル基とは、アルキル基またはアルケニル基の水素原子が、フッ素原子、塩素原子、若しくは臭素原子等のハロゲン基、水酸基、またはメルカプト基等に置換されたものである。
【００７２】
一般式（１５）のＭ101及び一般式（１６）のＭ201は、１〜３価のカチオンの一当量を表し、例えば、水素原子（プロトン）、金属カチオン、又は４級アンモニウムカチオンのいずれかを表す。又、分散剤構造中にＭを２つ以上有する場合、Ｍはプロトン、金属カチオン、又は４級アンモニウムカチオンのいずれかひとつのみでも良いし、これらの組み合わせでも良い。
【００７３】
金属としては、リチウム、ナトリウム、カリウム、カルシウム、バリウム、マグネシウム、アルミニウム、ニッケル、またはコバルト等が挙げられる。
【００７４】
４級アンモニウムカチオンとしては、一般式（１７）で示される構造を有する単一化合物または、混合物である。
【００７５】
一般式（１７）：
【００７６】
【化１３】
2014187119.tif 000014
【００７７】
一般式（１７）中、Ｒ301、Ｒ302、Ｒ303、及びＲ304は、それぞれ独立に、水素原子、置換基を有してもよいアルキル基、置換基を有してもよいアルケニル基、又は置換基を有してもよいアリール基のいずれかである。
【００７８】
一般式（１７）のＲ301、Ｒ302、Ｒ303、及びＲ304は、それぞれ同一でもよいし、異なっていてもよい。又、Ｒ301、Ｒ302、Ｒ303、及びＲ304が、炭素原子を有する場合、炭素数は１〜４０、好ましくは１〜３０、更に好ましくは１〜２０である。
【００７９】
４級アンモニウムカチオンの具体例としては、ジメチルアンモニウム、トリメチルアンモニウム、ジエチルアンモニウム、トリエチルアンモニウム、ヒドロキシエチルアンモニウム、ジヒドロキシエチルアンモニウム、２−エチルヘキシルアンモニウム、ジメチルアミノプロピルアンモニウム、ラウリルアンモニウム、又はステアリルアンモニウム等が挙げられるが、これらに限定されない。
【００８０】
次いで、一般式（１８）で示される酸性官能基を有する有機色素誘導体について説明する。
【００８１】
一般式（１８）：
【００８２】
【化１４】
2014187119.tif 000015
【００８３】
一般式（１８）中、
Ｘ401は、直接結合、−ＮＨ−、−Ｏ−、−ＣＯＮＨ−、−ＳＯ2ＮＨ−、−ＣＨ2ＮＨ−、−ＣＨ2ＮＨＣＯＣＨ2ＮＨ−、−Ｘ402−Ｙ401−、又は−Ｘ402−Ｙ401−Ｘ403−であり、
Ｘ402は、−ＣＯＮＨ−、−ＳＯ2ＮＨ−、−ＣＨ2ＮＨ−、−ＮＨＣＯ−、又は−ＮＨＳＯ2−であり、
Ｘ403は、−ＮＨ−、又は−Ｏ−であり、
Ｙ401は、炭素数１〜２０で構成された、置換基を有してもよいアルキレン基、置換基を有してもよいアルケニレン基、または置換基を有してもよいアリーレン基であり、
Ｚ401は、−ＳＯ3Ｍ401、−ＣＯＯＭ401、または−Ｐ（Ｏ）（−ＯＭ401）2であり、
Ｍ401は、１〜３価のカチオンの一当量であり、
Ｒ401は、有機色素残基であり、
ｎ401は、１〜４の整数である。
【００８４】
一般式（１８）中のＲ401で表させる有機色素残基としては、上記Ｒ101、Ｒ201、Ｒ202における有機色素残基と同義である。
【００８５】
一般式（１８）の式中のＭ401は、一般式（１５）におけるＭ101と同義である。
【００８６】
上記酸性官能基を有するトリアジン誘導体、または酸性官能基を有する有機色素誘導体の合成方法としては、特に限定されるものではないが、例えば、特公昭３９−２８８８４号公報、特公昭４５−１１０２６号公報、特公昭４５−２９７５５号公報、特公昭６４−５０７０号公報、特開２００４−２１７８４２号公報等に記載されている方法で合成することができる。
【００８７】
上記の誘導体は、添加した誘導体がカーボンブラック表面に作用(例えば吸着）することにより、分散効果を発揮するものと思われる。酸性官能基を有するトリアジン誘導体、または酸性官能基を有する有機色素誘導体を溶剤中に完全ないしは一部溶解させ、その溶液中にカーボンブラックを添加、混合することで、これら誘導体のカーボンブラックへの作用が進むものと思われる。そして、カーボンブラック表面に作用した誘導体が有する酸性官能基が分極ないしは解離することにより、電気的な相互作用（反発作用）が誘起され、カーボンブラックの解凝集が起こるものと思われる。よって本発明では、（１）カーボンブラック表面に直接、官能基を導入（共有結合）せず、さらに（２）分散樹脂を使用することなく、良好な分散を得ることができる。そしてカーボンブラックが良好に分散した本発明のドナーフィルム用分散液を用いることにより、カーボンブラックが均一に分散したドナーフィルムを作製することができる。
【００８８】
＜溶剤（Ｃ）＞
本発明における溶剤としては、特に限定されるものではないが、具体例としてはメチルエチルケトン、トルエン、メチルイソブチルケトン、シクロヘキサノン、酢酸エチル、酢酸ブチル、テトラヒドロフラン等を単独あるいは複数組み合わせて使用する事ができる。これらの有機溶剤は必ずしも１００％純粋である必要はなく、主成分以外にも異性体、未反応物、副反応物、分解物、酸化物、水分等の不純物が微量含まれていてもかまわない。
【００８９】
＜バインダー樹脂（Ｄ）＞
本発明に用いられるバインダー樹脂については特に限定されるものではないが、例えば、塩化ビニル、酢酸ビニル、ビニルアルコール、マレイン酸、アクリル酸、アクリル酸エステル、アクリロニトリル、スチレン、ビニルビチラール、ビニルアセタール等を構成単位として含む重合体または共重合体、ポリエステル樹脂、ウレタン樹脂、フェノール樹脂、エポキシ樹脂、フェノキシ樹脂、尿素樹脂、メラミン樹脂、アルキド樹脂、アクリル樹脂、ホルムアルデヒド樹脂、シリコン樹脂が挙げられる。
【００９０】
また、さらに架橋剤として、ポリイソシアネートを組み合わせてもよい。ポリイソシアネートとしては、トリレンジイソシアネート、４，４−ジフェニルメタンジイソシアネート、ヘキサメチレンジイソシアネート、キシリレンジイソシアネート、オルトトルイジンジイソシアネート、イソホロンジイソシアネート、トリフェニルメタントリイソシアネート等のイソシアネート類、またいわゆるブロック剤でブロックされたイソシアネート類またこれらのイソシアネート類とポリアルコールとの生成物、またイソシアネート類の縮合によって生成したポリイソシアネート等を使用できる。これらのポリイソシアネートは、架橋剤として作用し、塗膜の強度、耐久性を高める効果がある。
【００９１】
＜カーボンブラック（Ａ）と分散剤（Ｂ）の配合量＞
分散剤（Ｂ）の添加量は、カーボンブラック１００重量部に対し、好ましくは０．１〜２０重量部、更に好ましくは０．５〜１５重量部、最も好ましくは１〜１０重量部である。
【００９２】
＜ドナーフィルム用分散液の製造方法＞
次に、ドナーフィルム用分散液の製造方法について説明する。塩基性分散剤としては、塩基性官能基を有する誘導体から選ばれる１種以上の分散剤を使用する。又、酸性分散剤としては、酸性官能基を有する誘導体から選ばれる１種以上のものを使用する。該分散剤存在下、バインダー樹脂を、溶剤中に完全ないしは一部溶解させ、その溶液中に光吸収材としてのカーボンブラックを添加、混合し、上記の誘導体をカーボンブラックに作用（例えば吸着）させつつ分散することにより、製造することができる。各成分の添加順序などについては、これに限定されるわけではない。また、必要に応じて溶剤を追加しても良い。
【００９３】
また、上記の塩基性官能基または酸性官能基を有する誘導体をカーボンブラックに作用（例えば吸着）させつつ、カーボンブラックを溶剤に分散するための装置としては、顔料分散等に通常用いられている分散機が使用できる。例えば、ディスパー、ホモミキサー、プラネタリーミキサー等のミキサー類、ホモジナイザー（エム・テクニック社製「クレアミックス」、ＰＲＩＭＩＸ社「フィルミックス」等）類、ペイントコンディショナー（レッドデビル社製）、ボールミル、サンドミル（シンマルエンタープライゼス社製「ダイノミル」等）、アトライター、パールミル（アイリッヒ社製「ＤＣＰミル」等）、コボールミル等のメディア型分散機、湿式ジェットミル（ジーナス社製「ジーナスＰＹ」、スギノマシン社製「スターバースト」、ナノマイザー社製「ナノマイザー」等）、エム・テクニック社製「クレアＳＳ−５」、奈良機械社製「ＭＩＣＲＯＳ」等のメディアレス分散機、その他ロールミル等が挙げられるが、これらに限定されるものではない。これらは単独または２種以上組み合わせて用いることができる。
【００９４】
バインダー樹脂の添加方法としては、上記の塩基性官能基または酸性官能基を有する誘導体の存在下、光吸収剤としてのカーボンブラックを溶剤に分散して攪拌しつつ、バインダー樹脂を添加し、溶解させる方法の他、バインダー樹脂を溶剤に溶解したものを事前に作製しておき、上記分散体と混合する方法が挙げられる。又、バインダー樹脂を上記分散体に添加した後に、上記分散装置で再度分散処理を行っても良い。
又、塩基性官能基または酸性官能基を有する誘導体の存在下、光吸収材としてのカーボンブラックを溶剤に分散する際に、バインダー樹脂の一部ないしは全量を、同時に添加して分散処理を行うこともできる。
【００９５】
＜ＬＴＨＣ層＞
本発明で用いられるＬＴＨＣ層としては、光を吸収して熱エネルギーに変換する層として機能する。
【００９６】
＜転写層＞
本発明で用いられる転写層としては、ＲＧＢの色成分ごとに異なる有機発光材料によって形成される。レーザー転写時には、レーザー光を照射してＬＴＨＣ層に吸収させ、そこで変換された熱エネルギーを利用して、転写層の一部が転写用基板から素子形成用基板に選択的に転写される。
【００９７】
本発明のドナーフィルムは、光吸収材としての本発明のドナーフィルム用分散液、及びバインダー樹脂を用い、例えば、特表２００２−５３４７８２（原文：ＷＯ００４１８９２）に記載の方法により、製造することができる。
【実施例】
【００９８】
以下、実施例に基づいて本発明を説明するが、本発明はこれらに限定されるものではない。以下、特に指定しない限り、「部」とは重量部を、「％」とは重量％を、それぞれ表す。
【００９９】
まず、ドナーフィルム用分散液の作成に使用した材料を列記する。
＜カーボンブラック（Ａ）＞
トーカブラック＃３８５５                      東海カーボン社製（＃３８５５と略記する）
デンカブラック粒状品                          電気化学工業社製（粒状品と略記する）
三菱カラー用カーボンブラックＭＡ１００        三菱化学社製（ＭＡ１００と略記する）
ＢＬＡＣＫ  ＰＥＡＲＬＳ８００                キャボット社製（ＢＰ８００と略記する）
【０１００】
＜分散剤（Ｂ）＞
塩基性官能基を有する誘導体
【０１０１】
【表１】
2014187119.tif 000016
【０１０２】
【表２】
2014187119.tif 000017
【０１０３】
【表３】
2014187119.tif 000018
【０１０４】
【表４】
2014187119.tif 000019
酸性官能基を有する誘導体
【０１０５】
【表５】
2014187119.tif 000020
【０１０６】
【表６】
2014187119.tif 000021
【０１０７】
【表７】
2014187119.tif 000022
【０１０８】
【表８】
2014187119.tif 000023
【０１０９】
＜比較分散剤＞
[比較分散剤１]
Ｄｉｓｐｅｒｂｙｋ−１１１（ＢＹＫ  Ｃｈｅｍｉｅ社製  リン酸含有分散剤）
[比較分散剤２]
ソルスパーズ４１０００（アビシア社製  リン酸含有分散剤）
[比較分散剤３]
ＳＭＡ３８４０（川原油化社製  スチレン無水マレイン酸分散剤）
【０１１０】
＜溶剤（Ｃ）＞
メチルエチルケトン
トルエン
シクロヘキサノン（アノンと略記することがある）
【０１１１】
＜バインダー樹脂（Ｄ）＞
バイロンＵＲ８３００        （東洋紡社製  ウレタン樹脂）
ＴＰ２３６                  （日本合成化学社製  ポリエステル樹脂）
アルマテックスＰＤ３４０２  （三井化学社製  アクリル樹脂）
【０１１２】
［実施例１−１］
ＢＰ８００                  ４０部
誘導体Ａ                      ３部
バイロンＵＲ８３００      ３３４部
メチルエチルケトン        ２５６部
トルエン                  ２５６部
アノン                    １０２部
上記材料をジルコニアビーズ（１．２５ｍｍφ）の入ったガラス瓶に充填し、ペイントシェーカー（レッドデビル社製）を用いて６時間分散し、１０μｍのフィルターで濾過してドナーフィルム用分散液を作製した。
【０１１３】
［実施例１−２〜実施例１−４７、比較例１−１〜比較例１−３］
表９に示す材料と組成に変更した以外は、実施例１−１同様に、それぞれ、ドナーフィルム用分散液を作製した。
【０１１４】
【表９】
2014187119.tif 000024
【０１１５】
＜ドナーフィルム用分散液の分散安定性＞
分散液の分散安定性は、分散液の分散粒径を測定し、その経時変化によって評価した。
分散粒径の測定は、動的光散乱方式の粒度分布計（日機装社製「マイクロトラックＵＰＡ」）を用いて平均粒子径（Ｄ５０の値）を測定した。測定時の希釈溶剤としてはメチルエチルケトンを用いた。ドナーフィルム用分散液は固形分に応じて５０〜２００倍に希釈し、固形分０．３％の濃度の希釈液を調製し、該希釈液を上記粒度分布計のセルにセットして２５℃にて測定を行った。分散液の作製直後（初期）と、４０℃で１ヶ月保存後（経時）の分散粒径をそれぞれ測定した。初期からの乖離が少ないもの程、分散安定性が良好であるといえる。
【０１１６】
＜ドナーフィルム用分散液の保存安定性＞
ドナーフィルム用分散液の保存安定性は、粘度測定により行った。ドナーフィルム用分散液を作製直後の粘度（初期粘度）と、４０℃で１ヶ月保存後の粘度（経時粘度）とを、それぞれ測定した。初期粘度からの乖離が少ないもの程、保存安定性が良好であるといえる。なお、粘度は、分散液の液温を２５℃に調整した後、ＢＬ型粘度計において６０ｒｐｍにて１分後の値とした。
【０１１７】
以上の結果を表１０に示す。表１０からも分かるように、本発明のドナーフィルム用分散液は、分散安定性、貯蔵安定性に優れることが明らかとなった。これに対して、比較例１−１〜比較例１−２では、カーボンブラックの沈降が生じ、安定な分散液を得ることはできなかった。
【０１１８】
【表１０】
2014187119.tif 000025
【０１１９】
［実施例２−１］
実施例１−１で作製したドナーフィルム用分散液に、樹脂架橋剤としてコロネートＬ（日本ポリウレタン社製）９部を添加し、ディスパーで撹拌しコーティング液とした。
【０１２０】
［実施例２−２〜実施例２−４７、比較例２−１〜比較例２−３］
実施例２−１で使用したドナーフィルム用分散液を、実施例１−２〜実施例１−４７、比較例１−３で作成した分散液に変更した以外は、実施例２−１同様に、それぞれコロネートＬ９部を添加し、ディスパーで撹拌しコーティング液とした。なお、比較例２−１〜比較例２−２は、比較例１−１〜比較例１−２で作製したドナーフィルム用分散液でカーボンの沈降が発生したため、これ以降の操作は不可能であった。
【０１２１】
［実施例３−１］
＜ＬＴＨＣ層の作製＞
実施例２−１で作製したコーティング液を、塗布厚１ミル（＝２５．４μｍドクターブレード）を用いて１００μｍ厚の平滑なポリエチレンテレフタレート（ＰＥＴ）フィルムに塗布した。これを、１２０℃で３０分間加熱乾燥し、その後４０℃にて３日間静置して硬化させ、ＬＴＨＣ層を作成した。
【０１２２】
［実施例３−２〜実施例３−４７、比較例３−１〜比較例３−３］
実施例２−１で使用したコーティング液を、実施例２−２〜実施例２−４７で作成したコーティング液に変更した以外は、実施例３−１と同様に、それぞれ、ＬＴＨＣ層を作製した。なお、比較例３−１〜比較例３−２については、比較例１−１〜比較例１−２で作製したドナーフィルム用分散液でカーボンの沈降が発生したため、ＬＴＨＣ層の作製は不可能であった。
【０１２３】
＜ＬＴＨＣ層の平滑性評価＞
［中心線平均粗さ］
ＬＴＨＣ層の表面を、触針式表面粗さ計（触針径１μｍφ）により、ＪＩＳ−Ｂ−０６０１−１９８２に規定された方法に基づきカットオフ値０．０８で測定し、表面粗さの評価指標である中心線平均粗さＲａを求めた。Ｒａは小さいほど平滑であり、分散均一性が良好でする事を示す。
【０１２４】
以上の結果を表１１に示す。表１１からも分かるように、本発明によって分散均一性、平滑性に優れるＬＴＨＣ層を得ることができた。また比較例３−３の、比較分散剤３を用いたドナーフィルム用分散液から作製したＬＴＨＣ層は、平滑性が不良という結果であった。
【０１２５】
【表１１】
2014187119.tif 000026
【０１２６】
［実施例４−１］
＜ドナーフィルムの作製＞
実施例２−１で作製したコーティング液を用いてＬＴＨＣ層を作製した後の工程は、特表２００２−５３４７８２（原文：ＷＯ００４１８９２）に記載の方法に従ってドナーフィルムを作製し、レーザー転写を行った。
【０１２７】
［実施例４−２〜実施例４−４７、比較例４−１〜比較例４−３］
実施例２−１で使用したコーティング液を、実施例２−２〜実施例２−４７で作成したコーティング液に変更した以外は、実施例４−１同様に、それぞれ、ドナーフィルムを作製してレーザー転写を行った。なお、比較例４−１〜比較例４−２については、比較例１−１〜比較例１−２で作製したドナーフィルム用分散液でカーボンの沈降が発生したため、ＬＴＨＣ層の作製が不可能であり、従ってドナーフィルムの作製も不可能であった。
【０１２８】
以上の結果を表１２に示す。各ドナーフィルムにレーザーを転写し、高精細な所望のパターンが得られたものを〇、得られなかったものを×として評価した。表１２からも分かるように、塩基性官能基または酸性官能基を有する誘導体を用いた本発明のドナーフィルム用分散液から作製したドナーフィルムで、高精細な所望のパターンが得られた。
【０１２９】
【表１２】
2014187119.tif 000027